СОЕДИНИТЕЛЬНАЯ КОНСТРУКЦИЯ
CONNECTING STRUCTURE

Область техники
Настоящее изобретение относится к соединительной конструкции.
Уровень техники
Публикация выложенной заявки на патент Японии (JP-A) № 2015-189427 описывает транспортное средство, изготовленное с помощью соединения посредством механического клинчевания.
Однако, в случаях, в которых соединение выполняется посредством механического клинчевания, усилие, тянущее по направлению к центру точки соединения, является более сильным на панели на стороне пробивки, чем на панели на стороне штамповки. Таким образом, как иллюстрировано на фиг. 9, возникает деформация в сторону пробивки в окружающем пространстве места соединения (в частности, деформация с практически сферической формой поверхности, имеющей центр сферы в воображаемой точке на стороне пробивки панели).
Кроме того, в случаях, в которых множество точек соединения формируются посредством механического клинчевания, так, чтобы размещаться в ряд в вытянутой области соединения, как в конструкции, описанной в JP 2015-189427 А, деформация в окружающем пространстве точек соединения накапливается в продольном направлении области соединения, так что существует вероятность значительной деформации элемента. В результате, существуют вопросы, касающиеся ухудшения точности производства.
Сущность изобретения
Настоящее изобретение было получено с учетом вышеописанных обстоятельств. А именно, настоящее изобретение предоставляет соединительную конструкцию, приспособленную для уменьшения деформации элемента в случаях, в которых множество точек соединения (участков клинчевания) формируются посредством механического клинчевания, так, чтобы размещаться в ряд в вытянутой по форме области соединения.
Соединительная конструкция согласно первому аспекту является соединительной конструкцией, в которой первая панель и вторая панель соединяются вместе посредством механического клинчевания. Соединительная конструкция включает в себя область соединения, которая формируется так, чтобы проходить в вытянутой форме, формируя множество участков клинчевания в заданной компоновке посредством механического клинчевания. По меньшей мере, один участок клинчевания из множества участков клинчевания образуется клинчеванием с противоположной стороны панели от других участков клинчевания из множества участков клинчевания.
В соединительной конструкции согласно первому аспекту первая панель и вторая панель соединяются вместе посредством механического клинчевания. Множество участков клинчевания формируются в заданной компоновке посредством механического клинчевания, и область соединения формируется так, чтобы проходить в вытянутой форме, посредством множества участков клинчевания.
Кроме того, в соединительной конструкции согласно первому аспекту, по меньшей мере, один участок клинчевания из множества участков клинчевания, сформированных в области соединения, проходящей в вытянутой форме, образуется клинчеванием с противоположной стороны панели от других участков клинчевания из множества участков клинчевания.
Таким образом, деформация создается, по меньшей мере, в одном участке клинчевания с противоположной стороны панели, которая является деформацией в противоположном направлении относительно направления в других участках клинчевания. Деформация, создаваемая другими участками клинчевания, таким образом, компенсируется участком клинчевания, образованным клинчеванием с противоположной стороны панели. Это предоставляет возможность уменьшения деформации элемента (элемента, полученного посредством соединения).
Соединительная конструкция согласно второму аспекту является соединительной конструкцией согласно первому аспекту, в которой область соединения является областью, проходящей вдоль внешнего края области перекрытия, которая является областью, где первая панель и вторая панель перекрываются друг с другом.
В соединительной конструкции согласно второму аспекту, область соединения является областью, проходящей вдоль внешнего края области перекрытия, которая является областью, где первая панель и вторая панель перекрываются друг с другом. Это предоставляет возможность пресечения ухудшения в декоративной отделке на внешнем крае области перекрытия.
Отметим, что "проходит вдоль внешнего края" означает, что воображаемая линия, связывающая вместе центры множества участков клинчевания, и внешний край области перекрытия проходят практически параллельно друг другу, с расстоянием между воображаемой линией и внешнем краем области перекрытия, являющимся расстоянием не более чем в 2,5 раза больше диаметра участков клинчевания.
Соединительная конструкция согласно третьему аспекту является соединительной конструкцией согласно первому аспекту и второму аспекту, при этом область перекрытия, в которой первая панель и вторая панель перекрываются друг с другом, проходит в вытянутой форме, и область соединения формируется в продольном направлении области перекрытия.
В соединительной конструкции согласно третьему аспекту, область соединения формируется в вытянутой форме вдоль области перекрытия, сформированной проходящей в вытянутой форме. Это, соответственно, хорошо подходит, например, для случаев, в которых вытянутая по форме область перекрытия формируется и соединяется вместе, перекрывая крайний участок первой панели и крайний участок второй панели.
Соединительная конструкция согласно четвертому аспекту является соединительной конструкцией согласно любому из первого-третьего аспектов, в которой область соединения проходит по прямой линии.
В соединительной конструкции согласно четвертому аспекту область соединения проходит по прямой линии. Это предоставляет возможность пресечения возникновения большой совокупной деформации вдоль области, проходящей по прямой линии.
Соединительная конструкция согласно пятому аспекту является соединительной конструкцией согласно любому из первого-четвертого аспектов, в которой первая панель конфигурируется посредством материала с более высоким модулем Юнга, чем у второй панели, и, среди множества участков клинчевания, число участков, образованных клинчеванием с первой стороны панели, больше числа участков, образованных клинчеванием со второй стороны панели.
В случаях, в которых существует различие в модулях Юнга материалов, конфигурирующих две панели, которые должны быть соединены (первую панель и вторую панель), более высокая прочность соединения достигается в участке клинчевания посредством клинчевания со стороны панели с более высоким модулем Юнга, чем посредством клинчевания со стороны панели с более низким модулем Юнга.
Таким образом, в соединительной конструкции согласно пятому аспекту, из множества участков клинчевания, число участков, образованных клинчеванием со стороны первой панели, сконфигурированной посредством материала со сравнительно высоким модулем Юнга, больше числа участков, образованных клинчеванием со стороны второй панели. Это предоставляет возможность достижения более высокой прочности соединения в области соединения по сравнению со случаями, в которых число участков, образованных клинчеванием со стороны первой панели, является таким же или ниже числа участков, образованных клинчеванием со стороны второй панели. Это предоставляет возможность реализовать соединительную конструкцию, которая хорошо подходит для мест, где требуется высокая прочность соединения.
Соединительная конструкция согласно шестому аспекту является соединительной конструкцией по любому из первого-четвертого аспектов, в которой первая панель конфигурируется посредством материала с более высоким модулем Юнга, чем у второй панели, и, среди множества участков клинчевания, число участков, образованных клинчеванием со стороны первой панели, составляет не менее 60% общего числа множества участков клинчевания.
В соединительной конструкции согласно шестому аспекту число участков, образованных клинчеванием со стороны первой панели, сконфигурированной посредством материала со сравнительно высоким модулем Юнга, из множества участков клинчевания, составляет не менее 60% общего числа множества участков клинчевания.
Это предоставляет возможность реализовать соединительную конструкцию, которая даже лучше подходит для мест, где требуется высокая прочность соединения.
Соединительная конструкция согласно седьмому аспекту является соединительной конструкцией согласно любому из первого-четвертого аспектов, в которой первая панель конфигурируется посредством материала с более высоким модулем Юнга, чем у второй панели, и, среди множества участков клинчевания, число участков, образованных клинчеванием со стороны первой панели, ниже числа участков, образованных клинчеванием со стороны второй панели.
В случаях, в которых существует различие в модулях Юнга материалов, конфигурирующих две панели, которые должны быть соединены (первую панель и вторую панель), деформация больше в участках клинчевания (точках соединения), образованных клинчеванием со стороны панели с более высоким модулем Юнга, чем в участках, образованных клинчеванием со стороны панели с более низким модулем Юнга.
В соединительной конструкции согласно шестому аспекту, из множества участков клинчевания, число участков, образованных клинчеванием со стороны первой панели, сконфигурированной посредством материала со сравнительно высоким модулем Юнга, ниже числа участков, образованных клинчеванием со стороны второй панели. Это предоставляет возможность уменьшения деформации элемента по сравнению со случаями, в которых число участков, образованных клинчеванием со стороны первой панели, является таким же или больше числа участков, образованных клинчеванием со стороны второй панели. Это предоставляет возможность реализации соединительной конструкции, которая подходит для мест, где требуется высокая точность производства.
Соединительная конструкция согласно восьмому аспекту является соединительной конструкцией согласно любому из первого-четвертого аспектов, в которой первая панель конфигурируется посредством материала с более высоким модулем Юнга, чем у второй панели, и, среди множества участков клинчевания, число участков, образованных клинчеванием со стороны первой панели, составляет не более 40% общего числа множества участков клинчевания.
В соединительной конструкции согласно восьмому аспекту, из множества участков клинчевания, число участков, образованных клинчеванием со стороны первой панели, сконфигурированной посредством материала со сравнительно высоким модулем Юнга, составляет не более 40% общего числа множества участков клинчевания. Это предоставляет возможность реализации соединительной конструкции, которая даже лучше подходит для мест, где требуется высокая точность производства.
Соединительная конструкция согласно девятому аспекту является соединительной конструкцией согласно любому из первого-восьмого аспектов, в которой область соединения включает в себя область чередования, в которой пять или более участков клинчевания, последовательно размещенных в продольном направлении области соединения, образуются клинчеванием в попеременно меняющихся направлениях.
Задание попеременно меняющихся направлений для клинчевания является эффективным способом, чтобы уменьшать совокупную деформацию в продольном направлении области соединения, благодаря тому, что соседние деформации компенсируют друг друга.
В соединительной конструкции согласно девятому аспекту область соединения конфигурируется включающей в себя область чередования, где пять или более участков клинчевания, последовательно размещенных в ряд в продольном направлении области соединения, образуются клинчеванием в попеременно меняющихся направлениях. Деформация элемента, следовательно, особенно сдерживается в области чередования области соединения.
Отметим, что число участков клинчевания, последовательно размещенных в ряд в области чередования, предпочтительно равно семи или более с точки зрения удлинения области, где деформация уменьшается, а более предпочтительно равно девяти или более.
Соединительная конструкция согласно десятому аспекту является соединительной конструкцией согласно девятому аспекту, в которой область соединения конфигурируется только посредством области чередования.
В соединительной конструкции согласно десятому аспекту область соединения конфигурируется только посредством области чередования. А именно, все участки клинчевания, включенные в область соединения, являются участками клинчевания, последовательно размещенными в ряд в продольном направлении области соединения, которые образуются клинчеванием в поочередно меняющихся направлениях. Это предоставляет возможность добиваться эффективного уменьшения деформации элемента по всей области соединения.
Соединительная конструкция согласно одиннадцатому аспекту является соединительной конструкцией согласно любому из первого-десятого аспектов, в которой, среди множества участков клинчевания, число участков, образованных клинчеванием со стороны первой панели, больше числа участков, образованных клинчеванием со стороны второй панели, соответствующие концы продольного направления области соединения, либо оба являются свободными концами, либо оба являются закрепленными концами, участок клинчевания, образованный клинчеванием со стороны второй панели, присутствует в центральной области для области соединения. Центральная область является областью, центрированной в центре продольного направления области соединения, и составляет 33% области соединения.
В соединительной конструкции согласно одиннадцатому аспекту оба конца в продольном направлении области соединения, либо оба являются свободными концами, либо оба являются закрепленными концами. В таких случаях, инверсия участка клинчевания поблизости от центра в продольном направлении области соединения является очень эффективной в уменьшении деформации.
В соединительной конструкции согласно одиннадцатому аспекту число участков, образованных клинчеванием со стороны первой панели из множества участков клинчевания, больше числа участков, образованных клинчеванием со стороны второй панели, и участок клинчевания, образованный клинчеванием со стороны второй панели, присутствует в центральной области для области соединения.
Это предоставляет возможность эффективно уменьшать деформацию элементов в случаях, в которых желательно иметь большую пропорциональную долю участков клинчевания, образованных клинчеванием со стороны первой панели, среди множества участков клинчевания (таких как, например, случаи, в которых желательно увеличивать прочность соединения, когда первая панель конфигурируется посредством материала со сравнительно высоким модулем Юнга).
Соединительная конструкция согласно двенадцатому аспекту является соединительной конструкцией согласно одиннадцатому аспекту, в которой первая панель конфигурируется посредством материала с более высоким модулем Юнга, чем у второй панели, и только участки клинчевания, образованные клинчеванием со стороны первой панели, присутствуют в областях области соединения, отличных от центральной области.
В соединительной конструкции согласно двенадцатому аспекту соединительная конструкция согласно одиннадцатому аспекту имеет первую панель, сконфигурированную посредством материала с более высоким модулем Юнга, чем модуль Юнга второй панели. Это предоставляет возможность увеличивать прочность соединения области соединения. Кроме того, только участки клинчевания, образованные клинчеванием со стороны первой панели, присутствуют в областях области соединения, исключающих центральную область, предоставляя возможность увеличивать пропорциональную долю участков клинчевания, которые образуются клинчеванием со стороны первой панели, из множества участков клинчевания. Это предоставляет возможность реализовать соединительную конструкцию, которая даже лучше подходит для мест, где требуется высокая прочность соединения.
Соединительная конструкция согласно тринадцатому аспекту является соединительной конструкцией согласно любому из первого-десятого аспектов, в которой, среди множества участков клинчевания, число участков, образованных клинчеванием со стороны первой панели, больше числа участков образованных клинчеванием со стороны второй панели, одна сторона в продольном направлении области соединения является закрепленным концом, а другая сторона в продольном направлении области соединения является свободным концом, и участок клинчевания, образованный клинчеванием со стороны второй панели, присутствует в области закрепленного конца области соединения. Область закрепленного конца является областью, составляющей 33% области соединения и проходящей от крайнего участка на стороне закрепленного конца области соединения в продольном направлении области соединения.
В соединительной конструкции согласно тринадцатому аспекту одна сторона в продольном направлении области соединения является закрепленным концом, а другая сторона в продольном направлении области соединения является свободным концом. В таких случаях, инверсия участка клинчевания поблизости от крайнего участка на стороне закрепленного конца области соединения является очень эффективной в уменьшении деформации.
В соединительной конструкции согласно тринадцатому аспекту число участков, образованных клинчеванием со стороны первой панели из множества участков клинчевания, больше числа участков, образованных клинчеванием со стороны второй панели. Кроме того, участок клинчевания, образованный клинчеванием со стороны второй панели, присутствует в области закрепленного конца области соединения.
Это предоставляет возможность эффективно уменьшать деформацию элементов в случаях, в которых желательно иметь большую пропорциональную долю участков клинчевания, образованных клинчеванием со стороны первой панели, среди множества участков клинчевания (таких как, например, случаи, в которых желательно увеличивать прочность соединения, когда первая панель конфигурируется посредством материала со сравнительно высоким модулем Юнга).
Соединительная конструкция согласно четырнадцатому аспекту является соединительной конструкцией согласно тринадцатому аспекту, в которой первая панель конфигурируется посредством материала с более высоким модулем Юнга, чем у второй панели, и только участки клинчевания, которые образуются клинчеванием со стороны первой панели, присутствуют в областях области соединения, отличных от области закрепленного конца.
В соединительной конструкции согласно четырнадцатому аспекту соединительная конструкция согласно тринадцатому аспекту имеет первую панель, сконфигурированную посредством материала с более высоким модулем Юнга, чем модуль Юнга второй панели. Это предоставляет возможность увеличивать прочность соединения области соединения. Кроме того, только участки клинчевания, образованные клинчеванием со стороны первой панели, присутствуют в областях области соединения, исключающих область закрепленного конца. Это предоставляет возможность увеличивать пропорциональную долю участков клинчевания, которые образуются клинчеванием со стороны первой панели, из множества участков клинчевания. Это предоставляет возможность реализовать соединительную конструкцию, которая даже лучше подходит для мест, где требуется высокая прочность соединения.
Преимущества изобретения
Как объяснено выше, настоящее изобретение предоставляет возможность уменьшения деформации элемента в случаях, в которых множество точек соединения (участков клинчевания) формируется посредством механического клинчевания в ряд вдоль вытянутой по форме области соединения.
Краткое описание чертежей
Фиг. 1A - вид в перспективе, иллюстрирующий соединительную конструкцию первого примерного варианта осуществления;
Фиг. 1B - вид в поперечном сечении по линии 1B-1B на фиг. 1A;
Фиг. 2 - вид в плане, иллюстрирующий соединительную конструкцию второго примерного варианта осуществления;
Фиг. 3 - вид в плане, иллюстрирующий соединительную конструкцию третьего примерного варианта осуществления;
Фиг. 4 - вид в плане, иллюстрирующий соединительную конструкцию четвертого примерного варианта осуществления;
Фиг. 5 - вид в плане, иллюстрирующий соединительную конструкцию пятого примерного варианта осуществления;
Фиг. 6 - поперечное сечение, иллюстрирующее соединительную конструкцию шестого примерного варианта осуществления;
Фиг. 7 - поперечное сечение, иллюстрирующее соединительную конструкцию седьмого примерного варианта осуществления;
Фиг. 8 - вид в плане, иллюстрирующий соединительную конструкцию восьмого примерного варианта осуществления;
Фиг. 9 - поперечные сечения, иллюстрирующие случаи, в которых соединение выполняется посредством механического клинчевания, выделяя деформацию в нем;
Фиг. 10 - поперечное сечение, иллюстрирующее соединительную конструкцию сравнительного примера, выделяя деформацию в ней; и
Фиг. 11 - поперечное сечение, иллюстрирующее соединительную конструкцию первого примерного варианта осуществления, выделяющее деформацию в ней.
Подробное описание изобретения
Первый примерный вариант осуществления
Сначала следует объяснение касательно соединительной конструкции S1 (транспортного средства) первого примерного варианта осуществления, иллюстрированного на фиг. 1A и фиг. 1B.
Соединительная конструкция S1 включает в себя первую панель 10 и вторую панель 20. Первая панель 10 является железным (стальным) пластинчатым элементом, а вторая панель 20 является алюминиевым (из алюминиевого сплава) пластинчатым элементом. Первая панель 10, таким образом, конфигурируется посредством материала с более высоким модулем Юнга, чем модуль Юнга второй панели 20.
Крайний участок 12 (левый крайний участок на фиг. 1A) первой панели 10 и крайний участок 22 (правый крайний участок на фиг. 1A) второй панели 20 перекрываются друг с другом, чтобы формировать область 30 перекрытия, она является областью, где первая панель 10 и вторая панель 20 перекрывают друг друга. Область 30 перекрытия является прямоугольной по форме областью, которая является длинной в X-направлении на чертежах, и является вытянутой по форме областью со своим продольным направлением в X-направлении на чертежах.
Множество (пять на чертежах) участков 40 клинчевания формируются в области 30 перекрытия. Множество участков 40 клинчевания формируются так, чтобы быть размещенными в ряд в направлении, лежащем в продольном направлении области перекрытия (X-направлении). Промежутки между множеством участков 40 клинчевания являются практически равномерными промежутками. Участки 40 клинчевания являются участками 40 клинчевания, сформированными посредством соединения механическим TOX (зарегистрированная торговая марка) клинчеванием или т.п. Область 32 соединения (область, окруженная штрих-двухпунктирной линией 32) со своим продольным направлением в X-направлении формируется посредством множества участков 40 клинчевания. Воображаемая линия, связывающая вместе центры множества участков 40 клинчевания (соответствующая линии 1B-1B поперечного сечения на фиг. 1A), ориентируется в направлении в продольном направлении области 30 перекрытия (X-направлении). Воображаемая линия является прямой линией. А именно, в настоящем примерном варианте осуществления область 32 соединения формируется в продольном направлении области 30 перекрытия.
Как иллюстрировано на фиг. 1A и фиг. 1B, четыре образованных клинчеванием участка 42 из пяти участков 40 клинчевания образуются клинчеванием со стороны первой панели 10, с каждым из четырех участков 42 клинчевания, имеющим углубленную форму на стороне первой панели 10. Один оставшийся участок 44 клинчевания образуется клинчеванием со стороны второй панели 20 и имеет углубленную форму на стороне второй панели 20. Из участков 42 клинчевания и участка 44 клинчевания, которые образуются клинчеванием с различных направлений, большее число участков 40 клинчевания называются "стандартными участками 42 клинчевания", а меньшее число участков 40 клинчевания называются "обратными участками 44 клинчевания". Таким образом, по меньшей мере, один участок клинчевания (обратный участок 44 клинчевания) из множества участков 40 клинчевания, сформированных в области 32 соединения, образуется клинчеванием со стороны второй панели 20, т.е., стороны панели, противоположной стороне других участков клинчевания (стандартных участков 42 клинчевания) из множества участков 40 клинчевания.
Чтобы объяснить более конкретно, участок 40 клинчевания в центре пяти участков 40 клинчевания, сформированных так, чтобы быть размещенными в ряд в продольном направлении области 32 соединения, конфигурируется посредством обратного участка 44 клинчевания, а другие участки 40 клинчевания конфигурируются посредством стандартных участков 42 клинчевания.
Диаметр каждого участка 40 клинчевания (максимальный диаметр пробивного отверстия) приблизительно равен 8 мм. Расстояние (расстояние в Y-направлении на чертежах) d1 между воображаемой линией P, связывающей центры множества участков 40 клинчевания (см. фиг. 1A), и краем 12A пластины первой панели 10 приблизительно равно 10-15 мм. Расстояние (расстояние в Y-направлении на чертежах) d2 между воображаемой линией P и краем 22A пластины второй панели 20 также приблизительно равно 10-15 мм. Область 32 соединения, таким образом, является областью, которая проходит вдоль внешних краев области 30 перекрытия.
Действие и преимущества
Далее следует объяснение относительно действия и преимуществ настоящего примерного варианта осуществления.
В настоящем примерном варианте осуществления первая панель 10 и вторая панель 20 соединяются вместе посредством механического клинчевания. Множество участков 40 клинчевания формируются посредством механического клинчевания, так, чтобы быть размещенными в ряд, и область 32 соединения, сформированная посредством множества участков 40 клинчевания, проходит в вытянутой форме.
Кроме того, в настоящем примерном варианте осуществления, по меньшей мере, один участок клинчевания (один обратный участок 44 клинчевания) из множества участков 40 клинчевания, сформированных в области 32 соединения, проходящей в вытянутой форме, образуется клинчеванием с противоположной стороны панели (т.е., со стороны второй панели 20) по отношению к другим многочисленным образованным клинчеванием участкам 40 (четырем стандартным образованным клинчеванием участкам 42).
Таким образом, деформация соответственно создается, по меньшей мере, в одном участке 44 клинчевания, образованном клинчеванием с противоположной стороны панели, которая является деформацией в направлении, противоположном деформации других участков 42 клинчевания. Деформация, создаваемая другими участками 42 клинчевания, таким образом, компенсируется участком 44 клинчевания, образованным клинчеванием с противоположной стороны панели. Это предоставляет возможность уменьшения деформации элемента (элемента, полученного посредством соединения), иллюстрированного на фиг. 11, по сравнению с соединительной конструкцией S100 сравнительного примера (см. фиг. 10), в котором все многочисленные участки 40 клинчевания образуются клинчеванием с одной и той же стороны первой панели 10.
В настоящем примерном варианте осуществления область 32 соединения является областью, проходящей вдоль внешних краев области 30 перекрытия, она является областью, где первая панель 10 и вторая панель 20 перекрываются. Это предоставляет возможность пресечения ухудшения в декоративной отделке на внешних краях области 30 перекрытия.
В настоящем примерном варианте осуществления область 32 соединения формируется вдоль вытянутой по форме области 30 перекрытия и, таким образом, хорошо подходит для случаев соединения вытянутой по форме области 30 перекрытия, сформированной перекрытием крайнего участка 12 первой панели 10 и крайнего участка 22 второй панели 20.
В настоящем примерном варианте осуществления область 32 соединения является областью, проходящей по прямой линии. Это предоставляет возможность пресечения возникновения большой совокупной деформации вдоль области, проходящей по прямой линии.
В настоящем примерном варианте осуществления первая панель 10 конфигурируется посредством материала с более высоким модулем Юнга, чем модуль Юнга второй панели 20. В случаях, в которых существует различие в модуле Юнга между материалами, конфигурирующими две панели, которые должны быть соединены вместе (первую панель 10 и вторую панель 20), более высокая прочность соединения достигается в участке клинчевания посредством клинчевания со стороны панели с более высоким модулем Юнга, чем посредством клинчевания со стороны панели с более низким модулем Юнга.
Таким образом, из множества участков 40 клинчевания в настоящем примерном варианте осуществления, число участков, образованных клинчеванием со стороны первой панели 10, сконфигурированной посредством материала со сравнительно высоким модулем Юнга, больше числа участков, образованных клинчеванием со стороны второй панели 20.
Это предоставляет возможность достижения более высокой прочности соединения в области 32 соединения по сравнению со случаями, в которых число участков, образованных клинчеванием со стороны первой панели 10, является таким же или ниже числа участков, образованных клинчеванием со стороны второй панели 20. Это предоставляет возможность реализовать соединительную конструкцию, которая хорошо подходит для мест, где требуется высокая прочность соединения.
Кроме того, из множества участков 40 клинчевания в настоящем примерном варианте осуществления, число участков, образованных клинчеванием со стороны первой панели 10, сконфигурированной посредством материала со сравнительно высоким модулем Юнга, составляет не менее 80% общего числа множества участков 40 клинчевания. Это предоставляет возможность реализовать соединительную конструкцию, которая даже лучше подходит для мест, где требуется высокая прочность соединения.
Отметим, что, с точки зрения обеспечения прочности соединения в области 32 соединения, более предпочтительным является то, что число участков, образованных клинчеванием со стороны панели, сконфигурированной посредством материала со сравнительно высоким модулем Юнга из множества участков 40 клинчевания, составляет не менее 90% общего числа множества участков 40 клинчевания. Однако, это число может быть задано от 60% до 80% или может быть задано от 50% до 60% в зависимости от требуемой прочности соединения.
Второй примерный вариант осуществления
Далее следует объяснение относительно соединительной конструкции S2 второго примерного варианта осуществления, иллюстрированного на фиг. 2.
Отметим, что конфигурация, аналогичная конфигурации в первом примерном варианте осуществления, дополняется теми же ссылочными номерами на чертежах, и ее объяснение пропускается при необходимости.
Фиг. 2 представляет собой вид в плане, на котором соединительная конструкция S2 рассматривается с направления, ортогонального первой панели 10 и второй панели 20. Отметим, что на фиг. 2 участки 40 клинчевания схематично иллюстрируются по-разному для того, чтобы различать между стандартными участками 42 клинчевания и обратными участками 44 клинчевания.
Как иллюстрировано на фиг. 2, в соединительной конструкции S2 существует множество (десять точек на фиг. 2) участков 40 клинчевания, сформированных так, чтобы размещаться в два ряда, проходящих в продольном направлении области 30 перекрытия (X-направлении). Область 32 соединения формируется со своим продольным направлением в X-направлении посредством множества участков 40 клинчевания, сформированных так, чтобы размещаться в два ряда. Из десяти участков 40 клинчевания два образованных клинчеванием участка 40 в центре в продольном направлении области 32 соединения (X-направлении) конфигурируются посредством обратных участков 44 клинчевания, а оставшиеся участки 40 клинчевания конфигурируются посредством стандартных участков 42 клинчевания. Область 32 соединения является областью, проходящей вдоль внешних краев области 30 перекрытия.
Действие и преимущества
Далее следует объяснение относительно действия и преимуществ настоящего примерного варианта осуществления.
Отметим, что объяснение действия и преимуществ, возникающих от конфигурации, аналогичной конфигурации первого примерного варианта осуществления, пропускается при необходимости.
В настоящем примерном варианте осуществления участки 40 клинчевания формируются размещенными в два ряда в вытянутой по форме области 32 соединения. Поскольку участки 40 клинчевания, таким образом, формируются размещенными во множестве рядов в вытянутой по форме области 32 соединения, прочность соединения в области 32 соединения может быть сделана выше, чем в случаях, в которых существует только один ряд участков 40 клинчевания.
В настоящем примерном варианте осуществления один участок 40 клинчевания из пяти участков 40 клинчевания в одном ряду из двух рядов участков 40 клинчевания образуется клинчеванием со стороны второй панели 20, она является стороной, противоположной другим четырем образованным клинчеванием участкам 40, и один участок 40 клинчевания из пяти участков 40 клинчевания в другом ряду образуется клинчеванием со стороны второй панели 20, она является стороной, противоположной другим четырем образованным клинчеванием участкам 40. А именно, каждый ряд участков 40 клинчевания во множестве рядов участков 40 клинчевания конфигурируется включающим в себя стандартные участки 42 клинчевания и обратный участок 44 клинчевания. Таким образом, нет склонности к возникновению дисбаланса в деформации в направлении, ортогональном продольному направлению области 32 соединения (т.е., Y-направлении).
Отметим, однако, что может быть использована конфигурация, в которой один ряд участков 40 клинчевания из двух рядов участков 40 клинчевания конфигурируется включающим в себя как стандартный участок 42 клинчевания, так и обратный участок 44 клинчевания, а другой ряд участков 40 клинчевания конфигурируется полностью из стандартных участков 42 клинчевания.
Альтернативно может быть принята конфигурация, в которой один ряд участков 40 клинчевания из двух рядов участков 40 клинчевания конфигурируется полностью из стандартных участков 42 клинчевания, а другой ряд участков 40 клинчевания конфигурируется полностью из обратных участков 44 клинчевания. В таких случаях, число стандартных участков 42 клинчевания является таким же, что и число других обратных участков 44 клинчевания, т.е. по пять каждых. (В случаях, в которых числа являются одинаковыми, это участки 40 клинчевания, образованные клинчеванием со стороны первой панели 10, сконфигурированной посредством материала со сравнительно высоким модулем Юнга, которые называются стандартными участками 42 клинчевания).
Третий примерный вариант осуществления
Далее следует объяснение относительно соединительной конструкции S3 третьего примерного варианта осуществления, иллюстрированного на фиг. 3.
Отметим, что конфигурация, аналогичная конфигурации в первом примерном варианте осуществления, дополняется теми же ссылочными номерами на чертежах, и ее объяснение пропускается при необходимости.
В соединительной конструкции 3 продольное направление области 30 перекрытия является скорее изогнутым, чем прямолинейным. Область 32 соединения формируется так, чтобы проходить вдоль области 30 перекрытия. Таким образом, продольное направление области 32 перекрытия также является изогнутым. Область 32 перекрытия, следовательно, конфигурируется областью, в которой две области, проходящие по прямым линиям, соединяются вместе в одной точке изгиба. Обратный участок 44 клинчевания формируется в этом соединительном участке (участке точки изгиба). Обратный участок 44 клинчевания позиционируется в середине множества (пяти) участков 40 клинчевания, а другие участки 40 клинчевания, все являются стандартными участками 42 клинчевания.
Действие и преимущества
Далее следует объяснение относительно действия и преимуществ настоящего примерного варианта осуществления.
Отметим, что объяснение действия и преимуществ, возникающих от конфигурации, аналогичной конфигурации первого примерного варианта осуществления, пропускается при необходимости.
Деформация элемента может также быть уменьшена в случаях, в которых область 32 соединения изгибается, как в настоящем примерном варианте осуществления, посредством конфигурирования множества участков 40 клинчевания так, чтобы включать в него обратный участок 44 клинчевания.
Кроме того, в настоящем примерном варианте осуществления, это - участок 40 клинчевания в участке области 32 соединения в точке изгиба, который конфигурируется посредством обратного участка 44 клинчевания. Соответственно, существует высокая степень полезного результата, чтобы уменьшать деформацию элемента. Кроме того, участки 40 клинчевания в изогнутой области 32 соединения, расположенные в прямолинейных участках, все конфигурируются посредством стандартных участков 42 клинчевания. Это предоставляет возможность увеличения пропорциональной доли стандартных участков 42 клинчевания, предоставляя возможность увеличения прочности соединения области 32 соединения в целом.
Четвертый примерный вариант осуществления
Далее следует объяснение относительно соединительной конструкции S4 четвертого примерного варианта осуществления, иллюстрированного на фиг. 4.
Отметим, что конфигурация, аналогичная конфигурации в первом примерном варианте осуществления, дополняется теми же ссылочными номерами на чертежах, и ее объяснение пропускается при необходимости.
В соединительной конструкции S4 множество (девять) участков 40 клинчевания формируются размещенными в один ряд в продольном направлении (X-направлении) вытянутой по форме области 30 перекрытия, проходящей в X-направлении. Пять участков 40 клинчевания в центре девяти участков 40 клинчевания (а именно, пять последовательных участков клинчевания, размещенных в ряд в продольном направлении области 32 соединения (X-направлении)) образуются клинчеванием с поочередно меняющихся направлений. Другими словами, область 32 соединения конфигурируется, чтобы включать в себя область 34 чередования, при этом область 34 чередования является областью, имеющей пять или более последовательных участков клинчевания, размещенных в ряд в продольном направлении области 32 соединения, которые образуются клинчеванием с поочередно меняющихся направлений.
Участки 40 клинчевания в зонах области 32 соединения, отличных от области 34 чередования, все являются стандартными участками 42 клинчевания. Существует соответственно семь стандартных участков 42 клинчевания и два обратных образованных клинчеванием участка 44 в девяти участках 40 клинчевания.
Действие и преимущества
Далее следует объяснение относительно действия и преимуществ настоящего примерного варианта осуществления.
Отметим, что объяснение действия и преимуществ, возникающих от конфигурации, аналогичной конфигурации первого примерного варианта осуществления, пропускается при необходимости.
В настоящем примерном варианте осуществления область 32 соединения включает в себя область 34 чередования, имеющую пять или более последовательных участков 40 клинчевания, размещенных в ряд в продольном направлении области 32 соединения (X-направлении), которые образуются клинчеванием с поочередно меняющихся направлений. Это предоставляет возможность пресечения деформации элемента, в частности, в области 34 чередования области 32 соединения.
Пятый примерный вариант осуществления
Далее следует объяснение относительно соединительной конструкции S5 пятого примерного варианта осуществления, иллюстрированного на фиг. 5.
Отметим, что конфигурация, аналогичная конфигурации в первом примерном варианте осуществления, дополняется теми же ссылочными номерами на чертежах, и ее объяснение пропускается при необходимости.
Как иллюстрировано на фиг. 5, в соединительной конструкции S5 девять участков 40 клинчевания формируются так, чтобы быть размещенными в ряд в продольном направлении области 30 перекрытия (X-направлении), и область 32 соединения формируется проходящей в X-направлении. Девять участков 40 клинчевания формируются размещенными в один ряд. Девять участков 40 клинчевания образуются клинчеванием в поочередно изменяющихся направлениях по ходу в направлении размещения. А именно, область 32 соединения конфигурируется только посредством области 34 чередования. Из девяти участков 40 клинчевания существует пять участков 42 клинчевания, образованных клинчеванием со стороны первой панели 10, сконфигурированной посредством материала со сравнительно высоким модулем Юнга, это больше числа участков 44 клинчевания (четыре), образованных клинчеванием со стороны второй панели 20.
Действие и преимущества
Далее следует объяснение относительно действия и преимуществ настоящего примерного варианта осуществления.
Отметим, что объяснение действия и преимуществ, возникающих от конфигурации, аналогичной конфигурации первого примерного варианта осуществления, пропускается при необходимости.
В настоящем примерном варианте осуществления область 32 соединения конфигурируется только посредством области 34 чередования. А именно, множество участков 40 клинчевания образуются клинчеванием в поочередно изменяющихся направлениях вдоль всей области 32 соединения по ходу в продольном направлении области 32 соединения. Таким образом, возникает соотношение, в котором направления деформации соседних участков 40 клинчевания компенсируют друг друга, и формирование деформации эффективно пресекается по всей вытянутой по форме области 32 соединения.
В настоящем примерном варианте осуществления существует девять участков 40 клинчевания, сформированных так, чтобы быть размещенными в ряд вдоль области 32 соединения. Соответственно, существует множество участков 40 клинчевания, сформированных так, чтобы быть размещенными в ряд в области 32 соединения, кроме того, область 32 соединения конфигурируется только посредством области 34 чередования, таким образом, предоставляя возможность эффективного уменьшения деформации в длинной области 32 соединения.
Шестой примерный вариант осуществления
Далее следует объяснение относительно соединительной конструкции S6 шестого примерного варианта осуществления, иллюстрированного на фиг. 6.
Отметим, что конфигурация, аналогичная конфигурации в первом примерном варианте осуществления, дополняется теми же ссылочными номерами на чертежах, и ее объяснение пропускается при необходимости.
Фиг. 6 является поперечным сечением, в котором соединительная конструкция S6 рассечена в продольном направлении области 32 соединения (которое может быть скорее изогнутым, чем прямолинейным). Как иллюстрировано на фиг. 6, в соединительной конструкции S6 девять участков 40 клинчевания формируются в области 32 соединения так, чтобы размещаться в один ряд практически с равномерными интервалами. Конструкция с замкнутым поперечным сечением формируется посредством первой панели 10 и второй панели 20 на одной стороне в продольном направлении области 32 соединения (левой стороне на фиг. 6), и конструкция с замкнутым поперечным сечением также формируется посредством первой панели 10 и второй панели 20 на другой стороне в продольном направлении области 32 соединения (правой стороне на фиг. 6). Обе стороны в продольном направлении области 32 соединения, таким образом, являются закрепленными концами.
Существует восемь стандартных участков 42 клинчевания, что больше числа обратных участков 44 клинчевания (один). Обратный участок 44 клинчевания является средним участком 40 клинчевания из девяти участков 40 клинчевания. Обратный участок 44 клинчевания, таким образом, позиционируется в центральной области (называется ниже "центральной областью 32C"), составляющей 33% всей длины, т.е. 100%, области 32 соединения.
Отметим, что "вся длина области 32 соединения" понимается следующим образом. А именно, позиция на первом конце в продольном направлении области 32 соединения является позицией, отдельной от и находящейся дальше по направлению к первой стороне в продольном направлении, чем участок 40 клинчевания, наиболее отдаленный по направлению к первой стороне в продольном направлении. Позиция на другом конце в продольном направлении области 32 соединения является позицией, отделенной от и находящейся дальше по направлению к другой стороне в продольном направлении, чем участок 40 клинчевания, наиболее отдаленный по направлению к другой стороне в продольном направлении. Каждое из этих расстояний Q разделения является расстоянием (D/2), которое равно половине среднего расстояния D между соседними участками 40 клинчевания (см. фиг. 6).
В дополнение к обратному образованном клинчеваниему участку 44 стандартные участки 42 клинчевания также формируются в центральной области 32C. Центральный участок 40 клинчевания, из множества (трех) участков 40 клинчевания, сформированных так, чтобы размещаться в ряд в центральной области 32C, является обратным участком 44 клинчевания. Кроме того, не существуют обратные участки 44 клинчевания, сформированные в областях области 32 соединения, отличных от центральной области 32C, и только стандартные участки 42 клинчевания формируются в них.
Действие и преимущества
Далее следует объяснение относительно действия и преимуществ настоящего примерного варианта осуществления.
Отметим, что объяснение действия и преимуществ, возникающих от конфигурации, аналогичной конфигурации первого примерного варианта осуществления, пропускается при необходимости.
В настоящем примерном варианте осуществления одна и другая стороны в продольном направлении области 32 соединения, обе конфигурируются посредством закрепленных концов. В таких случаях, инвертирование участка 40 клинчевания поблизости от центра в продольном направлении области 32 соединения является очень эффективным в уменьшении деформации.
В настоящем примерном варианте осуществления обратный участок 44 клинчевания, который образуется клинчеванием со стороны второй панели 20, присутствует в центральной области 32C области 32 соединения. Это предоставляет возможность эффективно уменьшать деформацию элемента в случаях, в которых желательно иметь большую пропорциональную долю стандартных участков 42 клинчевания среди множества участков 40 клинчевания (таких как, например, случаи, в которых желательно увеличивать прочность соединения, когда первая панель 10 конфигурируется посредством материала со сравнительно высоким модулем Юнга, как в настоящем примерном варианте осуществления).
В настоящем примерном варианте осуществления только стандартные участки 42 клинчевания, образованные клинчеванием со стороны первой панели 10, присутствуют в областях области 32 соединения, исключающих центральную область 32C. Таким образом, существует высокая пропорциональная доля стандартных участков 42 клинчевания среди множества участков 40 клинчевания, и легко увеличивать прочность соединения и уменьшать деформацию в соответствии с соотношением величин модулей Юнга материалов первой панели 10 и второй панели 20.
Отметим, что даже в случаях, в которых обратные участки 44 клинчевания присутствуют в областях области 32 соединения, отличных от центральной области 32C, пока пропорциональная доля обратных участков 44 клинчевания, включенных в центральную область 32C, больше пропорциональной доли обратных участков 44 клинчевания, включенных в области, отличные от центральной области 32C, некоторая степень полезного результата проявляется с точки зрения улучшения прочности соединения посредством увеличения пропорциональной доли стандартных участков 42 клинчевания и эффективного уменьшения деформации посредством расположения обратных участков 44 клинчевания.
Отметим, что в вышеописанном примерном варианте осуществления был приведен пример, в котором одна и другая стороны в продольном направлении области 32 соединения, обе являются закрепленными концами. Однако, инверсия участка 40 клинчевания поблизости от центра в продольном направлении области соединения также является очень эффективной в уменьшении деформации в случаях, в которых одна и другая стороны в продольном направлении, обе являются свободными концами. Таким образом, аналогичные преимущества проявляются в вышеописанном примерном варианте осуществления даже для конфигураций, в которых обе стороны в продольном направлении области 32 соединения модифицируются, чтобы быть сконфигурированными посредством свободных концов.
Седьмой примерный вариант осуществления
Далее следует объяснение относительно соединительной конструкции S7 седьмого примерного варианта осуществления, иллюстрированного на фиг. 7.
Отметим, что конфигурация, аналогичная конфигурации в первом примерном варианте осуществления, дополняется теми же ссылочными номерами на чертежах, и ее объяснение пропускается при необходимости.
Фиг. 7 является поперечным сечением, в котором соединительная конструкция S7 рассечена в продольном направлении области 32 соединения (которая может быть скорее изогнутой, чем прямолинейной). Как иллюстрировано на фиг. 7, девять участков 40 клинчевания формируются размещенными в один ряд практически с равными интервалами вдоль области 32 соединения. Конструкция с замкнутым поперечным сечением формируется посредством первой панели 10 и второй панели 20 на одной стороне в продольном направлении области 32 соединения (левой стороне на фиг. 7), и крайние участки первой панели 10 и второй панели 20 позиционируются рядом с концом на другой стороне в продольном направлении области 32 соединения без формирования конструкции с замкнутым поперечным сечением или т.п. на другой стороне в продольном направлении области 32 соединения (правой стороне на фиг. 7). Таким образом, одна сторона в продольном направлении области 32 соединения конфигурируется посредством закрепленного конца, а другая сторона в продольном направлении конфигурируется посредством свободного конца.
Существует восемь стандартных участков 42 клинчевания, что больше числа обратных участков 44 клинчевания (один). Обратный участок 44 клинчевания является участком 40 клинчевания, который находится наиболее далеко по направлению к стороне закрепленного конца из девяти участков 40 клинчевания. Обратный участок 44 клинчевания, таким образом, позиционируется в области на стороне закрепленного конца (называемой ниже как "область 32K закрепленного конца"), составляющей 33% всей длины, т.е. 100%, области 32 соединения. В дополнение к обратному образованном клинчеваниему участку 44, стандартные участки 42 клинчевания также формируются в области 32K закрепленного конца. Существует три образованных клинчеванием участка 40, сформированных в области 32K закрепленного конца, с участком 40 клинчевания, который является наиболее дальним по направлению к стороне закрепленного конца из множества (трех) участков 40 клинчевания, являющимся обратным участком 44 клинчевания. Не существуют обратные участки 44 клинчевания, сформированные в областях области 32 соединения, отличных от области 32K закрепленного конца, и только множество стандартных участков 42 клинчевания формируются в них.
Действие и преимущества
Далее следует объяснение относительно действия и преимуществ настоящего примерного варианта осуществления.
Отметим, что объяснение действия и преимуществ, возникающих от конфигурации, аналогичной конфигурации первого примерного варианта осуществления, пропускается при необходимости.
В настоящем примерном варианте осуществления одна сторона в продольном направлении области 32 соединения является закрепленным концом, а другая сторона в ее продольном направлении является свободным концом. В таких случаях, инверсия участка 40 клинчевания поблизости от крайнего участка на стороне закрепленного конца области 32 соединения, она является стороной, наиболее отдаленной от свободного конца, является очень эффективной в уменьшении деформации.
В настоящем примерном варианте осуществления обратный участок 44 клинчевания, образованный клинчеванием со стороны второй панели 20, присутствует в области 32K закрепленного конца области 32 соединения. Это предоставляет возможность эффективно уменьшать деформацию элемента в случаях, в которых желательно иметь большую пропорциональную долю стандартных участков 42 клинчевания среди множества участков 40 клинчевания (таких как, например, случаи, в которых желательно увеличивать прочность соединения, когда первая панель 10 конфигурируется посредством материала со сравнительно высоким модулем Юнга, как в настоящем примерном варианте осуществления).
В настоящем примерном варианте осуществления только стандартные участки 42 клинчевания, образованные клинчеванием со стороны первой панели 10, присутствуют в областях области 32 соединения, исключающих область 32K закрепленного конца. Таким образом, существует высокая пропорциональная доля стандартных участков 42 клинчевания среди множества участков 40 клинчевания, и легко увеличивать прочность соединения и уменьшать деформацию в соответствии с соотношением величин модулей Юнга материалов первой панели 10 и второй панели 20.
Отметим, что даже в случаях, в которых обратные участки 44 клинчевания присутствуют в областях области 32 соединения, отличных от области 32K закрепленного конца, пока пропорциональная доля обратных участков 44 клинчевания, включенных в область 32K закрепленного конца, больше пропорциональной доли обратных участков 44 клинчевания, включенных в области, отличные от области 32K закрепленного конца, некоторая степень полезного результата проявляется с точек зрения улучшения прочности соединения посредством увеличения пропорциональной доли стандартных участков 42 клинчевания и эффективного уменьшения деформации посредством расположения обратных участков 44 клинчевания.
Дополнительное объяснение вышеописанных примерных вариантов осуществления
Отметим, что в вышеописанных примерных вариантах осуществления был приведен пример, в котором первая панель 10 является железным пластинчатым элементом, а вторая панель 20 является алюминиевым пластинчатым элементом, так что первая панель 10 конфигурируется посредством материала с более высоким модулем Юнга, чем модуль Юнга второй панели 20; однако, настоящее изобретение не ограничивается этим.
Например, конфигурация может быть такой, что первая панель 10 является железным пластинчатым элементом, а вторая панель 20 является полимерным пластинчатым элементом (таким как элемент, выполненный из армированного волокном пластика или CFRP), так что первая панель 10 конфигурируется посредством материала с более высоким модулем Юнга, чем модуль Юнга второй панели 20. Альтернативно, например, первая панель 10 может быть алюминиевым пластинчатым элементом, а вторая панель 20 может быть армированным волокном пластиковым пластинчатым элементом. Альтернативно, первая панель 10 и вторая панель 20 могут обе быть пластинчатыми элементами, выполненными из железистого металла, могут обе быть пластинчатыми элементами, выполненными из алюминия, или могут обе быть пластинчатыми элементами, выполненными из армированного волокном пластика. В таких случаях, может либо быть, либо не быть различие в модулях Юнга материалов первой панели 10 и второй панели 20.
В вышеописанных примерных вариантах осуществления был приведен пример, в котором две панели, которые являются первой панелью 10 и второй панелью 20, соединяются посредством механического клинчевания; однако, настоящее изобретение не ограничивается этим.
Например, другая панель может быть вставлена между первой панелью 10 и второй панелью 20. В таких случаях также, в основном, прочность соединения в участках 40 клинчевания является более высокой посредством клинчевания со стороны первой панели 10 с более высоким модулем Юнга, чем посредством клинчевания со стороны второй панели 20 с более низким модулем Юнга. Кроме того, деформация является более значительной в участках клинчевания (точках соединения), образованных клинчеванием со стороны первой панели 10 с более высоким модулем Юнга, чем во участках, образованных клинчеванием со стороны второй панели 20 с более низким модулем Юнга.
В шестом примерном варианте осуществления область, составляющая центральные 33% всей длины, т.е. 100%, области 32 соединения, считается центральной областью 32C. Однако, конфигурация, объясненная в шестом примерном варианте осуществления, может быть применена в случаях, в которых область, составляющая центральные 25% ее, считается центральной областью 32C. Конфигурация, объясненная в шестом примерном варианте осуществления, может также быть применена в случаях, в которых область, составляющая центральные 10% ее, считается центральной областью 32C.
В седьмом примерном варианте осуществления область, составляющая 33% со стороны закрепленного конца для всей длины, т.е. 100%, области 32 соединения, считается областью 32K закрепленного конца. Однако, конфигурация, объясненная в седьмом примерном варианте осуществления, может быть применена в случаях, в которых область, составляющая 25% на стороне закрепленного конца, считается областью 32K закрепленного конца. Конфигурация, объясненная в седьмом примерном варианте осуществления, может также быть применена в случаях, в которых область, составляющая 10% на стороне закрепленного конца, считается областью 32K закрепленного конца.
В вышеописанных примерных вариантах осуществления был приведен пример, в котором область 32 соединения формируется в продольном направлении области 30 перекрытия; однако, настоящее изобретение не ограничивается этим. Например, соединительная конструкция S8 восьмого примерного варианта осуществления, иллюстрированная на фиг. 8, может быть применена.
В соединительной конструкции S8 область 30 перекрытия, где первая панель 10 и вторая панель 20 перекрывают друг друга, является практически квадратной по форме областью вместо вытянутой по форме области. Множество (шестнадцать на чертеже) участков 42 клинчевания, 44 формируются вдоль внешних краев области 30 перекрытия. Область 32 соединения формируется вдоль внешних краев области 30 перекрытия посредством множества участков 42 клинчевания, 44. Таким образом, область 32 соединения проходит в вытянутой форме, в то же время также являясь замкнутой областью (а именно, не существует понятия одного и другого концов в продольном направлении для соединительной конструкции S8 восьмого примерного варианта осуществления). Область 32 соединения является областью, проходящей в прямоугольной форме, обратный участок 44 клинчевания формируется в центральном участке на каждой стороне прямоугольника, а стандартные участки 42 клинчевания формируются в других ее участках.